(57)【要約】【課題】Ｓｂ2Ｏ3をはじめとするアンチモン化合物やクロム（Ｃｒ）を含有しないので、安全性が高く、経済的で色調に優れた黄色顔料及びその製造方法を提供する。【解決手段】原料酸化物の主成分としてＴｉ、Ｗ、Ｎｉ及びＬａの各酸化物を含有するとともに、前記主成分の含有量は顔料全体の９０重量％以上であって、前記主成分であるＴｉ、Ｗ、Ｎｉ及びＬａの各酸化物の含有量は、前記顔料全体に対し酸化物換算重量で、前記ＴｉをＴｉＯ2として５０〜９０重量％、前記ＷをＷＯ3として５〜３０重量％、前記ＮｉをＮｉＯとして４〜３０重量％、前記ＬａをＬａ2Ｏ3として０．５〜１０重量％であるとともに、前記各酸化物換算重量の総和が１００重量％以下である。【選択図】なし【特許請求の範囲】
【請求項１】
原料酸化物の主成分としてＴｉ、Ｗ、Ｎｉ及びＬａの各酸化物を含有するとともに、前記主成分の含有量は顔料全体の９０重量％以上であることを特徴とする黄色顔料。
【請求項２】
前記主成分であるＴｉ、Ｗ、Ｎｉ及びＬａの各酸化物の含有量は、前記顔料全体に対し酸化物換算重量で、前記ＴｉをＴｉＯ2として５０〜９０重量％、前記ＷをＷＯ3として５〜３０重量％、前記ＮｉをＮｉＯとして４〜３０重量％、前記ＬａをＬａ2Ｏ3として０．５〜１０重量％であるとともに、
前記各酸化物換算重量の総和が１００重量％以下である請求項１に記載の黄色顔料。
【請求項３】
前記原料酸化物は副成分としてＣａ、Ｍｏ、Ｓｉ、Ａｌ、Ｚｎ、Ｐ、Ｎａ、Ｋ、Ｍｇ、Ｓｎ、Ｂｉ、Ｓｒ、Ｂ、Ｌｉ、Ｂａ又はＺｒの各酸化物を１種もしくは２種以上含有し、前記副成分の含有量は、前記顔料全体に対し酸化物換算重量で、ＣａＯ、ＭｏＯ3、ＳｉＯ2、Ａｌ2Ｏ3、ＺｎＯ、Ｐ2Ｏ5、Ｎａ2Ｏ、Ｋ2Ｏ、ＭｇＯ、ＳｎＯ2、Ｂｉ2Ｏ3、ＳｒＯ、Ｂ2Ｏ3、Ｌｉ2Ｏ、ＢａＯ、ＺｒＯ2として、前記各副成分の酸化物換算重量の総和が１０重量％以下である請求項１又は２に記載の黄色顔料。
【請求項４】
原料酸化物の主成分としてＴｉ、Ｗ、Ｎｉ及びＬａの各酸化物を含有するとともに、前記主成分の含有量は前記顔料全体の９０重量％以上であって、
前記原料酸化物を混合粉砕し、８００〜１３００℃で焼成し、さらに平均粒径５μｍ以下に粉砕することを特徴とする黄色顔料の製造方法。
【請求項５】
前記主成分であるＴｉ、Ｗ、Ｎｉ及びＬａの各酸化物の含有量は、前記顔料全体に対し酸化物換算重量で、前記ＴｉをＴｉＯ2として５０〜９０重量％、前記ＷをＷＯ3として５〜３０重量％、前記ＮｉをＮｉＯとして４〜３０重量％、前記ＬａをＬａ2Ｏ3として０．５〜１０重量％であるとともに、
前記各酸化物換算重量の総和が１００重量％以下である請求項４に記載の黄色顔料の製造方法。
【請求項６】
前記原料酸化物は副成分としてＣａ、Ｍｏ、Ｓｉ、Ａｌ、Ｚｎ、Ｐ、Ｎａ、Ｋ、Ｍｇ、Ｓｎ、Ｂｉ、Ｓｒ、Ｂ、Ｌｉ、Ｂａ又はＺｒの各酸化物を１種もしくは２種以上含有し、前記副成分の含有量は、前記顔料全体に対し酸化物換算重量で、ＣａＯ、ＭｏＯ3、ＳｉＯ2、Ａｌ2Ｏ3、ＺｎＯ、Ｐ2Ｏ5、Ｎａ2Ｏ、Ｋ2Ｏ、ＭｇＯ、ＳｎＯ2、Ｂｉ2Ｏ3、ＳｒＯ、Ｂ2Ｏ3、Ｌｉ2Ｏ、ＢａＯ、ＺｒＯ2として、前記各副成分の酸化物換算重量の総和が１０重量％以下である請求項４又は５に記載の黄色顔料の製造方法。
【発明の詳細な説明】
【技術分野】
【０００１】
本発明は、クロム（Ｃｒ）、アンチモン（Ｓｂ）を含有しない黄色顔料及びその製造方法に関する。
【背景技術】
【０００２】
無機系の黄色顔料は、窯業、塗料、樹脂の着色等、幅広い分野で使用されている。このような黄色顔料の原料として、従来は、発色性や着色性の向上等のために、硫化カドミウム（ＣｄＳ）やクロム酸鉛（ＰｂＣｒＯ4）が多用されてきた。しかし、硫化カドミウムやクロム酸鉛は毒性の高い物質であるため、これら有害物質を含有しない黄色顔料が用いられるようになった。例えば、プラスチック着色材料として用いられる黄色顔料（特許文献１参照）、陶磁器用黄色顔料（特許文献２参照）等がある。
【０００３】
しかしながら、このような黄色顔料の多くは、原料中に三酸化アンチモン（Ｓｂ2Ｏ3）をはじめとするアンチモン化合物や酸化クロム（Ｃｒ2Ｏ3）等が含有されている。Ｃｒは、加熱などの条件により、発ガン性のある非常に毒性の強い６価クロム（Ｃｒ6+）に変化する。そのため、顔料の製造工程においては、必要に応じて、焼成等の加熱により生成される前記６価クロムを除去するために水洗処理等が施されており、製品である黄色顔料そのものが問題となることはほとんどない。しかし、顔料の用途によっては、その使用条件により、加熱されたり紫外線に曝されたりすることがあり、経時的変化により黄色顔料に含まれるＣｒが６価クロム（Ｃｒ6+）に変化することがある。そのため、黄色顔料が塗布された製品を廃棄するような場合等、その安全性が問題視されている。
【０００４】
また、三酸化アンチモン（Ｓｂ2Ｏ3）は劇物であり、不純物として鉛（Ｐｂ）、カドミウム（Ｃｄ）が含有されている。特に、鉛は三酸化アンチモンの原鉱石であるアンチモン鉱石に由来するものであるため、完全に取り除くことは困難である。さらに、顔料等で着色されたプラスチックは、使用後に燃料として再利用されることが多いが、その際にアンチモン有毒ガスが発生することも懸念されている。
【０００５】
そこで、クロムやアンチモン化合物等の有害物質を含有しない黄色顔料で、例えば、経済的な黄色顔料を得るために特定の基本粒子表面を酸化ビスマスで被覆する黄色顔料もあるものの（特許文献３参照）、製造方法が比較的煩雑である。他にも有害物質を含有しない黄色顔料があるが、概して、高価な原料を用いていたり、発色性に乏しいものが多い。
【０００６】
ところで、ＥＵ諸国では電気・電子機器における生産から処分に至る全ての段階で、環境や人体に及ぼす危険性を最小化することを目的として、ローズ法が制定されている。このローズ法では、危険物質の使用が原則的に禁止されており、指定されている６物質は、鉛（Ｐｂ）、水銀（Ｈｇ）、カドミウム（Ｃｄ）、６価クロム（Ｃｒ6+）、ポリ臭化ビフェニル（ＰＢＢ）、ポリ臭化ジフェニルエーテル（ＰＢＤＥ）である。
【０００７】
ローズ法に準拠した製品開発を行う場合、使用が禁止される前記６物質が製品に含有しないように、製品を構成する部品、材料等についてまで、使用する原料成分の管理を徹底しなくてはならない。アンチモン化合物はローズ法に指定の危険物質ではないものの、このような環境問題に配慮した有害化学物質の規制については、ＥＵ諸国だけではなく、世界各国で広がりを見せている。そのため、取引相互の関連において製品に含有される有害化学物質の管理の必要性が高まっており、安全性が高く、かつ色調及び経済性に優れた黄色顔料が切望されていた。
【特許文献１】特開平５−４３２３５号公報
【特許文献２】特開２０００−２７３３５３公報
【特許文献３】特開２００３−２９２８１７公報
【発明の開示】
【発明が解決しようとする課題】
【０００８】
本発明は前記の点に鑑みなされたものであり、Ｓｂ2Ｏ3をはじめとするアンチモン化合物やクロム（Ｃｒ）を含有しないので、安全性が高く、経済的で色調に優れた黄色顔料及びその製造方法を提供するものである。
【課題を解決するための手段】
【０００９】
すなわち、請求項１の発明は、原料酸化物の主成分としてＴｉ、Ｗ、Ｎｉ及びＬａの各酸化物を含有するとともに、前記主成分の含有量は顔料全体の９０重量％以上であることを特徴とする黄色顔料に係る。
【００１０】
請求項２の発明は、前記主成分であるＴｉ、Ｗ、Ｎｉ及びＬａの各酸化物の含有量は、前記顔料全体に対し酸化物換算重量で、前記ＴｉをＴｉＯ2として５０〜９０重量％、前記ＷをＷＯ3として５〜３０重量％、前記ＮｉをＮｉＯとして４〜３０重量％、前記ＬａをＬａ2Ｏ3として０．５〜１０重量％であるとともに、前記各酸化物換算重量の総和が１００重量％以下である請求項１に記載の黄色顔料に係る。
【００１１】
請求項３の発明は、前記原料酸化物は副成分としてＣａ、Ｍｏ、Ｓｉ、Ａｌ、Ｚｎ、Ｐ、Ｎａ、Ｋ、Ｍｇ、Ｓｎ、Ｂｉ、Ｓｒ、Ｂ、Ｌｉ、Ｂａ又はＺｒの各酸化物を１種もしくは２種以上含有し、前記副成分の含有量は、前記顔料全体に対し酸化物換算重量で、ＣａＯ、ＭｏＯ3、ＳｉＯ2、Ａｌ2Ｏ3、ＺｎＯ、Ｐ2Ｏ5、Ｎａ2Ｏ、Ｋ2Ｏ、ＭｇＯ、ＳｎＯ2、Ｂｉ2Ｏ3、ＳｒＯ、Ｂ2Ｏ3、Ｌｉ2Ｏ、ＢａＯ、ＺｒＯ2として、前記各副成分の酸化物換算重量の総和が１０重量％以下である請求項１又は２に記載の黄色顔料に係る。
【００１２】
請求項４の発明は、原料酸化物の主成分としてＴｉ、Ｗ、Ｎｉ及びＬａの各酸化物を含有するとともに、前記主成分の含有量は前記顔料全体の９０重量％以上であって、前記原料酸化物を混合粉砕し、８００〜１３００℃で焼成し、さらに平均粒径５μｍ以下に粉砕することを特徴とする黄色顔料の製造方法に係る。
【００１３】
請求項５の発明は、前記主成分であるＴｉ、Ｗ、Ｎｉ及びＬａの各酸化物の含有量は、前記顔料全体に対し酸化物換算重量で、前記ＴｉをＴｉＯ2として５０〜９０重量％、前記ＷをＷＯ3として５〜３０重量％、前記ＮｉをＮｉＯとして４〜３０重量％、前記ＬａをＬａ2Ｏ3として０．５〜１０重量％であるとともに、前記各酸化物換算重量の総和が１００重量％以下である請求項４に記載の黄色顔料の製造方法に係る。
【００１４】
請求項６の発明は、前記原料酸化物は副成分としてＣａ、Ｍｏ、Ｓｉ、Ａｌ、Ｚｎ、Ｐ、Ｎａ、Ｋ、Ｍｇ、Ｓｎ、Ｂｉ、Ｓｒ、Ｂ、Ｌｉ、Ｂａ又はＺｒの各酸化物を１種もしくは２種以上含有し、前記副成分の含有量は、前記顔料全体に対し酸化物換算重量で、ＣａＯ、ＭｏＯ3、ＳｉＯ2、Ａｌ2Ｏ3、ＺｎＯ、Ｐ2Ｏ5、Ｎａ2Ｏ、Ｋ2Ｏ、ＭｇＯ、ＳｎＯ2、Ｂｉ2Ｏ3、ＳｒＯ、Ｂ2Ｏ3、Ｌｉ2Ｏ、ＢａＯ、ＺｒＯ2として、前記各副成分の酸化物換算重量の総和が１０重量％以下である請求項４又は５に記載の黄色顔料の製造方法に係る。
【発明の効果】
【００１５】
請求項１の発明に係る黄色顔料によると、原料酸化物の主成分としてＴｉ、Ｗ、Ｎｉ及びＬａの各酸化物を含有するとともに、前記主成分の含有量は顔料全体の９０重量％以上であるため、Ｓｂ2Ｏ3等のアンチモン化合物やクロム（Ｃｒ）を含有せず、安全性が高い。
【００１６】
請求項２の発明に係る黄色顔料によると、請求項１に記載の発明において、前記主成分であるＴｉ、Ｗ、Ｎｉ及びＬａの各酸化物の含有量は、前記顔料全体に対し酸化物換算重量で、前記ＴｉをＴｉＯ2として５０〜９０重量％、前記ＷをＷＯ3として５〜３０重量％、前記ＮｉをＮｉＯとして４〜３０重量％、前記ＬａをＬａ2Ｏ3として０．５〜１０重量％であるとともに、前記各酸化物換算重量の総和が１００重量％以下であるため、色調が良好な黄色顔料を得ることができる。
【００１７】
請求項３の発明に係る黄色顔料によると、請求項１又は２に記載の発明において、前記原料酸化物は副成分としてＣａ、Ｍｏ、Ｓｉ、Ａｌ、Ｚｎ、Ｐ、Ｎａ、Ｋ、Ｍｇ、Ｓｎ、Ｂｉ、Ｓｒ、Ｂ、Ｌｉ、Ｂａ又はＺｒの各酸化物を１種もしくは２種以上含有し、前記副成分の含有量は、前記顔料全体に対し酸化物換算重量で、ＣａＯ、ＭｏＯ3、ＳｉＯ2、Ａｌ2Ｏ3、ＺｎＯ、Ｐ2Ｏ5、Ｎａ2Ｏ、Ｋ2Ｏ、ＭｇＯ、ＳｎＯ2、Ｂｉ2Ｏ3、ＳｒＯ、Ｂ2Ｏ3、Ｌｉ2Ｏ、ＢａＯ、ＺｒＯ2として、前記各副成分の酸化物換算重量の総和が１０重量％以下であるため、極めて高純度の原料酸化物を用いる必要がない。
【００１８】
請求項４の発明に係る黄色顔料の製造方法によると、原料酸化物の主成分としてＴｉ、Ｗ、Ｎｉ及びＬａの各酸化物を含有するとともに、前記主成分の含有量は前記顔料全体の９０重量％以上であって、前記原料酸化物を混合粉砕し、８００〜１３００℃で焼成し、さらに平均粒径５μｍ以下に粉砕するため、比較的均一な黄色顔料を得ることができる。
【００１９】
請求項５の発明に係る黄色顔料の製造方法によると、請求項４に記載の発明において、前記主成分であるＴｉ、Ｗ、Ｎｉ及びＬａの各酸化物の含有量は、前記顔料全体に対し酸化物換算重量で、前記ＴｉをＴｉＯ2として５０〜９０重量％、前記ＷをＷＯ3として５〜３０重量％、前記ＮｉをＮｉＯとして４〜３０重量％、前記ＬａをＬａ2Ｏ3として０．５〜１０重量％であるとともに、前記各酸化物換算重量の総和が１００重量％以下であるため、色調が良好な黄色顔料を得ることができる。
【００２０】
請求項６の発明に係る黄色顔料の製造方法によると、請求項４又は５に記載の発明において、前記原料酸化物は副成分としてＣａ、Ｍｏ、Ｓｉ、Ａｌ、Ｚｎ、Ｐ、Ｎａ、Ｋ、Ｍｇ、Ｓｎ、Ｂｉ、Ｓｒ、Ｂ、Ｌｉ、Ｂａ又はＺｒの各酸化物を１種もしくは２種以上含有し、前記副成分の含有量は、前記顔料全体に対し酸化物換算重量で、ＣａＯ、ＭｏＯ3、ＳｉＯ2、Ａｌ2Ｏ3、ＺｎＯ、Ｐ2Ｏ5、Ｎａ2Ｏ、Ｋ2Ｏ、ＭｇＯ、ＳｎＯ2、Ｂｉ2Ｏ3、ＳｒＯ、Ｂ2Ｏ3、Ｌｉ2Ｏ、ＢａＯ、ＺｒＯ2として、前記各副成分の酸化物換算重量の総和が１０重量％以下であるため、経済的な黄色顔料を得ることができる。
【発明を実施するための最良の形態】
【００２１】
黄色顔料は、請求項１の発明として規定するように、原料酸化物の主成分としてＴｉ、Ｗ、Ｎｉ及びＬａの各酸化物を含有するとともに、前記主成分の含有量は顔料全体の９０重量％以上であることを特徴とする。そのため、クロム（Ｃｒ）や劇物であるＳｂ2Ｏ3をはじめとするアンチモン化合物を含有しておらず、極めて安全性の高い顔料である。ここで、Ｔｉ、Ｗ、Ｎｉ及びＬａを主成分とする原料酸化物は特に限定されず、上記の各金属酸化物に加えて、炭酸塩、水酸化物等の金属化合物も含められる。
【００２２】
具体的には、ＴｉＯ2、ＷＯ3、ＷＯ2、ＮｉＯ、ＮｉＯ2、ＮｉＣＯ3、Ｎｉ（ＯＨ）2、Ｌａ2Ｏ3、Ｌａ2（ＣＯ3）3等が適宜選択され、あるいは組み合わされて使用される。
【００２３】
前記原料酸化物の主成分であるＴｉ、Ｗ、Ｎｉ及びＬａの各酸化物の含有量は顔料全体の９０重量％以上である。さらに、色調バランスの良好な黄色顔料を得るために、請求項２の発明として規定するように、前記主成分であるＴｉ、Ｗ、Ｎｉ及びＬａの各酸化物の含有量は、前記顔料全体に対し酸化物換算重量で、前記ＴｉをＴｉＯ2として５０〜９０重量％、前記ＷをＷＯ3として５〜３０重量％、前記ＮｉをＮｉＯとして４〜３０重量％、前記ＬａをＬａ2Ｏ3として０．５〜１０重量％であるとともに、前記各酸化物換算重量の総和が１００重量％以下であることが望ましい。
【００２４】
前記原料酸化物の主成分であるＴｉ、Ｗ、Ｎｉ及びＬａは、Ｃｒ、Ｓｂ2Ｏ3等の有害物質を含有しない黄色顔料を製造する上で、極めて重要な成分である。この４種の成分のうち、いずれか１種でも欠けた状態で黄色顔料を製造した場合、濃度が低く、鮮やかさに欠ける顔料となる傾向がある。また、特にＬａは、Ｔｉ、Ｗ、Ｎｉ及びＬａを主成分とする４成分系の複合酸化物の生成において、反応促進剤、結合促進剤、結晶促進剤等としての重要な役割を果たす。そのため、Ｌａが含有されていないと、好ましい色調の顔料が得られない。なお、有害物質を含まない他の成分系の黄色顔料として、ＴｉＯ2・Ｆｅ2Ｏ3系、ＴｉＯ2・ＮｂＯ・ＮｉＯ系、ＴｉＯ2・ＮｂＯ・ＮｉＯ・Ｃｏ3Ｏ4系、ＺｒＯ2・ＳｉＯ2・Ｐｒ6Ｏ11等の黄色顔料も知られているが、これらは、鮮やかさに劣り、比較的濃度が低い。
【００２５】
それに対して、本発明に係る黄色顔料はＴｉ、Ｗ、Ｎｉ及びＬａの４成分系であるため、各原料酸化物の含有量及び後述の焼成温度を調整することで、複合酸化物の生成が促進され、用途に適した色調の黄色顔料を得ることができる。例えば、黄色顔料の原料酸化物であるＷＯ3の含有量を増加させると赤味が増し、ＮｉＯの含有量を増加させると黄味が増す。
【００２６】
具体的には、本発明における黄色顔料の濃度及び色調は、一の原料酸化物の含有量を増加させると、他の原料酸化物の含有量が相対的に減少するため、他の原料酸化物との成分バランスにより変化する。また、焼成温度によっても変化するが、詳細については実施例で述べる。
【００２７】
前記原料酸化物は、請求項３の発明として規定するように、前記原料酸化物は副成分としてＣａ、Ｍｏ、Ｓｉ、Ａｌ、Ｚｎ、Ｐ、Ｎａ、Ｋ、Ｍｇ、Ｓｎ、Ｂｉ、Ｓｒ、Ｂ、Ｌｉ、Ｂａ又はＺｒの各酸化物を１種もしくは２種以上含有してもよい。なお、前記副成分は、酸化物、炭酸塩、水酸化物等の化合物として、含有されていても構わない。例えば、ＣａＯ、ＣａＣＯ3、ＭｏＯ3、ＳｉＯ2、Ａｌ2Ｏ3、Ａｌ（ＯＨ）3、ＺｎＯ、Ｐ2Ｏ5、Ｎａ2Ｏ、Ｋ2Ｏ、ＭｇＯ、ＭｇＣＯ3、ＳｎＯ2、Ｈ2ＳｎＯ3、Ｂｉ2Ｏ3、ＳｒＯ、ＳｒＣＯ3、Ｂ2Ｏ3、Ｌｉ2Ｏ、ＢａＯ、ＺｒＯ2等がある。
【００２８】
前記副成分の含有量は、前記顔料全体に対し酸化物換算重量で、前記副成分の含有量は、前記顔料全体に対し酸化物換算重量で、ＣａＯ、ＭｏＯ3、ＳｉＯ2、Ａｌ2Ｏ3、ＺｎＯ、Ｐ2Ｏ5、Ｎａ2Ｏ、Ｋ2Ｏ、ＭｇＯ、ＳｎＯ2、Ｂｉ2Ｏ3、ＳｒＯ、Ｂ2Ｏ3、Ｌｉ2Ｏ、ＢａＯ、ＺｒＯ2として、前記各副成分の酸化物換算重量の総和が１０重量％以下とされることが望ましい。前記副成分は、用途に応じた所望の色調の黄色顔料となるように、原料酸化物の主成分の配合に伴い、その含有量は適宜調整される。
【００２９】
このような副成分は、通常市販されている原料酸化物には、はじめから不純物として含有されていたり、顔料の製造工程において混合粉砕時に媒体等から不純物として混入されるものも含まれる。従って、極めて高純度の原料を用いたり、不純物の混入を避けるための特別な製造管理や方法を用いる必要がなく、原料や製造コストが比較的安価ですむ。なお、副成分によっては、前記原料酸化物が反応することにより生成される複合酸化物の結晶成長を促進させる効果をもつ場合もある。
【００３０】
次に、前述の原料酸化物を用いた黄色顔料の製造方法について説明する。請求項４ないし６の発明として規定するように、前記原料酸化物を混合粉砕し、８００〜１３００℃で焼成し、さらに平均粒径５μｍ以下に粉砕する。
【００３１】
前記原料酸化物は、公知の手法により混合・粉砕することができ、ボールミル、振動ミル、アトライター等を用いることができる。特に、湿式及び乾式どちらの手法によっても混合粉砕が可能であるので、生産性が高く、コスト的にも有利である。例えば、ボールミルにおける湿式の混合粉砕方法について説明すると、前記原料酸化物、水、ボール及び粉砕助剤（分散剤、消泡剤等）などがボールミルに投入されて混合粉砕が行われる。粉砕助剤である消泡剤及び分散剤等は、前記原料酸化物が均一に混合粉砕されるように、公知のものを適宜選択して用いることができる。また、前記原料酸化物に応じて、その配合量が調節される。
【００３２】
ボールミルとしては、アルミナ、ジルコニア、ゴム、ウレタン、ナイロン、珪石等のライニング材を当該ボールミル内の表面に敷設した公知のものを使用することができる。中でも、アルミナ及びジルコニアは、他のライニング材と比較して硬度が高く、顔料中へのライニング材の混入を減少させることができ、また、粉砕時間の短縮が可能であるため好ましい。
【００３３】
また、粉砕ボールとしては、アルミナボール、ジルコニアボール、磁器ボール、鋼鉄ボール等が使用され、好ましくはアルミナボール、ジルコニアボールであり、コスト削減等の観点から、アルミナボールが特に好ましい。また、ウレタンまたはナイロンのライニングに、ジルコニアボールが使用されることも好ましい。焼成時にウレタン、ナイロンは炭化、消失するため、不純物の混入のおそれが少ないためである。なお、前記粉砕ボールの粒径は、原料酸化物の粒径の大きさに合わせて適宜変更される。
【００３４】
粉砕助剤の一つである分散剤としては、ポリカルボン酸系化合物、並びにポリアクリル酸系化合物であるポリアクリル酸アンモニウム、ポリアクリル酸ナトリウムに加え、ポリカルボン酸ナトリウム、スルホン酸系重合体（ナトリウム塩）等が挙げられる。粉砕助剤を好適に添加することにより、原料酸化物の分散性が良好になり、比較的短時間で小さく粉砕することができる。とりわけ、ポリアクリル酸アンモニウムは、焼成によりほぼ分解され、他の粉砕助剤と比してナトリウム分の残存もないため、好ましく用いられる。
【００３５】
ボールミル、ポットミル等による粉砕においては、当該粉砕後の原料酸化物の平均粒径は、２μｍ以下、好ましくは１μｍ以下、さらに好ましくは０．７μｍ以下に粉砕される。この平均粒径は焼成により生成される複合酸化物の焼結による粒子成長を考慮したものであり、また、平均粒径が小さい方が各原料酸化物同士の反応性が高まり、好ましい結晶構造を有する複合酸化物が得られやすいためである。
【００３６】
得られた混合粉砕物はスラリータンクに投入され、スプレードライヤー、フィルタープレス（脱水乾燥機）、デカンター（遠心分離脱水乾燥機）等の公知の乾燥手段により乾燥される。水分含有量は１．０％以下、好ましくは０．５％以下とされる。乾燥に際してフィルタープレス、デカンター等を用いる場合には、あらためて乾燥を行い乾式粉砕を必要とするため、製法の便宜上、スプレードライヤーの使用が好ましい。なお、乾燥工程は混合粉砕後の水分量の状態いかん等により省略されることもある。
【００３７】
前記各原料酸化物を混合粉砕後に、焼成（仮焼ともいう）が行われる。前記焼成においては、ムライト質、アルミナ質等からなる匣鉢を用いることが多く、必要に応じて、前記混合粉砕物には、焼結促進剤としてＢ2Ｏ3、Ｎａ2Ｏ、Ｋ2Ｏ、ＣａＯ、ＢａＯ、ＭｇＯ、Ｐ2Ｏ5等も添加される。電気炉、トンネルキルン、シャットルキルン、ローラーハースキルン等の公知の焼成炉により焼成される。なお、ロータリーキルンを用いる際には、混合粉砕物は直接にキルン内に投入される。焼成することにより、各原料酸化物が反応して複合酸化物を生成し、目的の機能を満たす結晶構造を形成することができる。
【００３８】
この焼成温度は、８００〜１３００℃で行われることが好ましく、さらに好ましくは１０００〜１３００℃である。また、前記焼成温度における保持時間は、２〜６時間程度であり、好ましくは３時間である。焼成することによって、複合酸化物が生成され、その複合酸化物の結晶成長、緻密化の程度などによって、黄色顔料の色調や濃度が変化する。そのため、所望とする色調、濃度の黄色顔料を得るためには、焼成温度及び焼成時間等の諸条件を含有される各原料酸化物に応じて、適宜選択する必要がある。
【００３９】
焼成後は、平均粒径５μｍ以下に粉砕され、好ましくは平均粒径０．５〜２μｍ、さらに好ましくは平均粒径０．８〜１μｍに粉砕される。焼成後に粉砕を行うことによって、得られる黄色顔料の平均粒径が小さくなると、その比表面積は大きくなり、濃度が濃くなると共に、色調がより均一となるため再現性の良好な顔料を製造することができる。なお、黄色顔料の平均粒径は、粉砕時間等により、適宜調整可能である。
【００４０】
前記粉砕には、前述のように、焼成前の粉砕と同様に公知の手法により粉砕することができる。湿式法によるボールミル粉砕等を行うときは、必要により、スプレードライヤー等により乾燥しても構わない。乾燥により、顔料が凝集した場合には、ジェットミル、振動ミル、ハンマーミル等の衝撃粉砕装置を用いて粉砕することができる。
【００４１】
本発明により得られた黄色顔料は、クロム（Ｃｒ）、アンチモン化合物を含有しておらず、以下のように非常に経済的であると共に、安全性に極めて優れている。従来、顔料の製造工程において、生成される６価クロム（Ｃｒ6+）を除去するために、場合によっては水洗工程を設けることが必要であったが、この水洗工程を省くことができ、さらに、それに付随する乾燥、粉砕工程も省くことができる。そのため、製造時間を非常に短縮できると共に、大幅な製造コストの削減が図れる。加えて、原料酸化物についても極めて高純度で高価な原料を用いる必要がなく、通常市販されている比較的安価な原料を使用することができるため、コスト的に大変有利である。
【００４２】
クロム（Ｃｒ）成分を含有しない黄色顔料であるので、用途や使用環境によって有害物質である６価クロムが生成されるおそれもない。また、黄色顔料に劇物であるアンチモン化合物のＳｂ2Ｏ3等が含有されていないため、有害物質が含有されておらず、安心して使用することができる。さらに、前記諸条件により黄色顔料を製造することで、Ｔｉ、Ｗ、Ｎｉ及びＬａ４成分系の複合酸化物の生成が促進され、優れた色調の黄色顔料を得ることができる。このような黄色顔料の用途としては、例えば樹脂顔料、塗料顔料、セラミック用着色顔料などが挙げられる。
【実施例】
【００４３】
［実施例１］
原料酸化物として、ＴｉＯ2（冨士チタン工業株式会社製、ＴＡ２００）、ＷＯ3（日本新金属株式会社製、三酸化タングステン）、ＮｉＯ（住友金属鉱山株式会社製、粉砕酸化ニッケル）、Ｌａ2（ＣＯ3）3（トライバッハー、炭酸ランタン）を用いた。前記各原料酸化物（ＴｉＯ2、ＷＯ3、ＮｉＯ及びＬａ2Ｏ3）が下記表１に示す含有量となるように配合した。なお、Ｌａ2（ＣＯ3）3は、焼成時に脱炭酸反応によりＬａ2Ｏ3となる。次に、ボールミル混合・粉砕を行った。混合粉砕における配合は、前記各原料酸化物の総重量１００ｇ、アルミナボール（直径５〜１０ｍｍ）５００ｇ、水５０ｇ、また、減水剤（ポリアクリル酸アンモニウム、東亜合成株式会社製、Ａ−６１１４）は前記各原料酸化物の総重量に対して０．５〜２重量％となるようにした。ボールミルにて混合粉砕を２０時間行い、混合粉砕物を得た。
【００４４】
前記混合粉砕物の水分を十分に除去し、電気炉にて１０００℃で３時間保持して焼成した。焼成後は、再びボールミルにて湿式粉砕を行った。粉砕条件は、前述の混合粉砕における条件と同様とした。そして、乾燥を行い、実施例１の黄色顔料を得た。
【００４５】
［実施例２〜３２］
実施例１における各原料酸化物（ＴｉＯ2、ＷＯ3、ＮｉＯ、及びＬａ2Ｏ3）の含有量を下記表１のように調製したことを除いて、実施例１と同様の処理を行い実施例２〜３２の黄色顔料を得た。
【００４６】
【表１】
2007217545.tif 000002
【００４７】
本実施例の黄色顔料について平均粒径（μｍ）を測定した。また、黄色顔料の焼成温度の条件を１０００℃、１２００℃と変えて得られたそれぞれの顔料について、色彩・色差測定、外観評価、総合評価を行った。なお、焼成温度の条件を除いては、実施例１と同様の処理を行った。
【００４８】
［平均粒径］
レーザ回折／散乱式粒度分布測定装置（株式会社堀場製作所製：ＬＡ−９１０）を用いて測定を行った。
【００４９】
［色彩・色差測定］
上述のように、前記各実施例の焼成温度を変えて得られた各々の黄色顔料を円形のアルミニウム製の枠に入れ、２００（ｋｇ／ｃｍ2）で加圧して試料を作製した。前記試料表面にガラス板を載置し、ガラス板上から色彩・色差を測定した。Ｌ*ａ*ｂ*表色系（ＪＩＳＺ８７２９）に準拠して、色彩色差計（コニカミノルタホールディング株式会社製：ＣＲ−３００）を使用して測定を行った。
【００５０】
［外観評価、総合評価］
前記色彩・色差測定において、作製した試料を用いて、外観及び総合評価を行った。外観評価は、目視により行い、良好であるものは“○”、極めて優れているものは“◎”とした。また、総合評価は、外観評価の結果及び色彩・色差測定において得られたＬ、ａ、ｂの値（濃度、色調）を考慮して、総合的に判断して良好であれば“○”、極めて優れているものは“◎”とした（後述の図１、図２及び表２参照）。
【００５１】
前記実施例について、前述の測定方法により平均粒径（μｍ）の測定を行った。本実施例の黄色顔料の平均粒径は０．５〜３μｍの値を示し、本実施例に係る黄色顔料の製造方法により、平均粒径が比較的小さく、均一な顔料粉末が得られた。  
【００５２】
また、実施例１〜３２の各焼成温度に伴う色彩・色差測定及び外観・総合評価について、以下の図１（実施例１〜１３）、図２（実施例１４〜２６）及び表２（実施例２７〜３２）に示す。なお、図１、図２及び表２中において、Ｌは明度を、ａ、ｂは色相と彩度を示す色度を表している。具体的には、Ｌの値が小さくなると濃度が高くなり、ａの値が小さくなると赤味が減り、ｂの値が小さくなると黄味が減る。
【００５３】
【表２】
2007217545.tif 000003
【００５４】
各酸化物原料の含有量と黄色顔料の濃度や色調との関係を図１、図２及び表２から、説明する。ＷＯ3含有量を増加させると、赤味が増加する。また、ＮｉＯ含有量を増加させると、黄味が増す。なお、本実施例における黄色顔料の場合、Ｌ、ａ、ｂ値と色味の関係には、以下のような傾向がある。Ｌの値が小さくなると、濃度が高くなるが、黒味も増加する。ａの値が小さくなると、赤味が減少し、黄味が増加し、黒味も増加する。ｂの値が小さくなると、赤味が増加する。黄味は、濃度が高くなると黒味が増加し、また、明度が高くなると、濃度は低くなる。
【００５５】
次に、焼成温度と黄色顔料の濃度や色調との関係は、本実施例においては、焼成温度を１０００℃から１２００℃とすると、全体的にオレンジ系の黄色顔料となった。また、黄色顔料の外観及び総合評価は図１（実施例１〜１３）、図２（実施例１４〜２６）及び表２（実施例２７〜３２）に示す通り、良好なものが得られた。焼成温度が１０００℃の黄色顔料は、実施例１０〜１６、実施例２２、２３、２５、２６、２９、３１、３２の外観が極めて優れていた。また、焼成温度が１２００℃とした黄色顔料で外観が極めて優れていたものは、実施例１０〜１６であった。総合評価では、実施例１６で焼成温度を１２００℃としたものが、極めて優れていた。本実施例の黄色顔料は、原料酸化物であるＴｉＯ2、ＷＯ3、ＮｉＯ及びＬａ2Ｏ3の各酸化物の含有量や焼成温度等が好適に調整されているため、複合酸化物の生成が促進され、外観・総合評価ともに優れた黄色顔料を得ることができた。
【図面の簡単な説明】
【００５６】
【図１】黄色顔料の色彩・色差測定及び外観・総合評価をあらわした図である。
【図２】黄色顔料の色彩・色差測定及び外観・総合評価をあらわした図である。
【図１】
2007217545.tif 000004
【図２】
2007217545.tif 000005